【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
約１０００ｐｓｉを超える圧縮強度を有するセメント・ベースの対象物又は構造を作る方法において、
断熱コンクリート型枠が少なくとも１．５のＲ値を有し、それによってセメント系ベースの材料の最初の水和熱の少なくとも一部は断熱コンクリート型枠内に保持し、可塑性セメント系ベースの材料を、断熱コンクリート型枠内に、位置させるステップを含み、
前記セメント系ベースの材料が、
骨材と、及び
約０重量％から約８０重量％のポルトランドセメント、及び、１つ又はそれ以上の補助的セメント系材料又は１つ又はそれ以上のポゾラン材料又はそれらの混合物を含む残りのセメント系材料、からなるセメント系材料と、を含む、方法。
【請求項２】
前記補助的セメント系材料は、スラグセメント、フライアッシュ、シリカフューム、籾殻灰、メタカオリン、又は、水の存在下で水酸化カルシウムと反応する他のシリカ、アルミナ若しくはアルミノケイ酸含有材料である、請求項１に記載の方法。
【請求項３】
前記ポルトランドセメントは、約１０重量％から約８０重量％のポルトランドセメントからなる、請求項１に記載の方法。
【請求項４】
前記ポルトランドセメントは、約１０重量％から約７０重量％のポルトランドセメントからなる、請求項１に記載の方法。
【請求項５】
前記ポルトランドセメントは、約１０重量％から約６０重量％のポルトランドセメントからなる、請求項１に記載の方法。
【請求項６】
前記ポルトランドセメントは、約１０重量％から約５０重量％のポルトランドセメントからなる、請求項１に記載の方法。
【請求項７】
前記補助的セメント系材料は、スラグセメント及びフライアッシュからなる、請求項１に記載の方法。
【請求項８】
前記セメント系材料は、
スラグセメント及びフライアッシュから選択される１つ又はそれ以上の補助的セメント系材料、及び、
酸化カルシウム、水酸化カルシウム、炭酸カルシウム、水酸化ナトリウム、水酸化マグネシウム、又は、ラテックス若しくは反応性の水酸基を持つポリマー混合剤の１つ又はそれ以上、からなる、請求項１に記載の方法。
【請求項９】
前記セメント系材料は、
スラグセメント、フライアッシュ、シリカフューム、籾殻灰、メタカオリン、及び、水の存在下で水酸化カルシウムと反応する他のシリカ、アルミナ若しくはアルミノケイ酸含有材料から選択される１つ又はそれ以上の補助的セメント系材料、及び、
酸化カルシウム、水酸化カルシウム、炭酸カルシウム、水酸化ナトリウム、水酸化マグネシウム、又は、ラテックス若しくは反応性の水酸基を持つポリマー混合剤の１つ又はそれ以上、
からなる、請求項１に記載の方法。
【請求項１０】
前記セメント系材料は、
１つ又はそれ以上のポゾラン材料、及び、
酸化カルシウム、水酸化カルシウム、炭酸カルシウム、水酸化ナトリウム、水酸化マグネシウム、又は、ラテックス若しくは反応性の水酸基を持つポリマー混合剤、の１つ又はそれ以上、
からなる、請求項１に記載の方法。
【請求項１１】
前記セメント系材料は、約１０重量％から約８０重量％のポルトランドセメント、約０重量％から約５０重量％のスラグセメント、及び、約２０重量％から約５０重量％のフライアッシュ、からなる、請求項１に記載の方法。
【請求項１２】
前記セメント系材料は、約１０重量％から約８０重量％のポルトランドセメント、約５重量％から約５０重量％のスラグセメント、及び、約０重量％から約５０重量％のフライアッシュ、からなる、請求項１に記載の方法。
【請求項１３】
前記セメント系材料は、約１０重量％から約７０重量％のポルトランドセメント、約０重量％から約５０重量％のスラグセメント、及び、約２０重量％から約５０重量％のフライアッシュ、からなる、請求項１に記載の方法。
【請求項１４】
前記セメント系材料は、約１０重量％から約７０重量％のポルトランドセメント、約５重量％から約５０重量％のスラグセメント、及び、約０重量％から約５０重量％のフライアッシュ、からなる、請求項１に記載の方法。
【請求項１５】
前記セメント系材料は、約１０重量％から約６０重量％のポルトランドセメント、約０重量％から約５０重量％のスラグセメント、及び、約２０重量％から約５０重量％のフライアッシュ、からなる、請求項１に記載の方法。
【請求項１６】
前記セメント系材料は、約１０重量％から約６０重量％のポルトランドセメント、約５重量％から約５０重量％のスラグセメント、及び、約０重量％から約５０重量％のフライアッシュ、からなる、請求項１に記載の方法。
【請求項１７】
前記セメント系材料は、約１０重量％から約５０重量％のポルトランドセメント、約０重量％から約５０重量％のスラグセメント、及び、約２０重量％から約５０重量％のフライアッシュ、からなる、請求項１に記載の方法。
【請求項１８】
前記セメント系材料は、約１０重量％から約５０重量％のポルトランドセメント、約５重量％から約５０重量％のスラグセメント、及び、約０重量％から約５０重量％のフライアッシュ、からなる、請求項１に記載の方法。
【請求項１９】
前記セメント系材料は、約３０重量％から約８０重量％のポルトランドセメント、約０重量％から約５０重量％のスラグセメント、及び、約２０重量％から約５０重量％のフライアッシュ、からなる、請求項１に記載の方法。
【請求項２０】
前記セメント系材料は、約３０重量％から約８０重量％のポルトランドセメント、約５重量％から約５０重量％のスラグセメント、及び、約０重量％から約５０重量％のフライアッシュ、からなる、請求項１に記載の方法。
【請求項２１】
前記セメント系材料は、約３０重量％から約７０重量％のポルトランドセメント、約０重量％から約５０重量％のスラグセメント、及び、約２０重量％から約５０重量％のフライアッシュ、からなる、請求項１に記載の方法。
【請求項２２】
前記セメント系材料は、約３０重量％から約７０重量％のポルトランドセメント、約５重量％から約５０重量％のスラグセメント、及び、約０重量％から約５０重量％のフライアッシュ、からなる、請求項１に記載の方法。
【請求項２３】
前記セメント系材料は、約３０重量％から約６０重量％のポルトランドセメント、約０重量％から約５０重量％のスラグセメント、及び、約２０重量％から約５０重量％のフライアッシュ、からなる、請求項１に記載の方法。
【請求項２４】
前記セメント系材料は、約３０重量％から約６０重量％のポルトランドセメント、約５重量％から約５０重量％のスラグセメント、及び、約０重量％から約５０重量％のフライアッシュ、からなる、請求項１に記載の方法。
【請求項２５】
前記セメント系材料は、約３０重量％から約５０重量％のポルトランドセメント、約０重量％から約５０重量％のスラグセメント、及び、約２０重量％から約５０重量％のフライアッシュ、からなる、請求項１に記載の方法。
【請求項２６】
前記セメント系材料は、約３０重量％から約５０重量％のポルトランドセメント、約５重量％から約５０重量％のスラグセメント、及び、約０重量％から約５０重量％のフライアッシュ、からなる、請求項１に記載の方法。
【請求項２７】
前記セメント系材料が、約３分の１の重量割合となるポルトランドセメントと、約３分の１の重量割合となるスラグセメントと、及び、約３分の１の重量割合となるフライアッシュとを含む、請求項１に記載の方法。
【請求項２８】
ポルトランドセメント対スラグセメント対フライアッシュの重量比が、約１：１：１となることを特徴とする、請求項７に記載の方法。
【請求項２９】
ポルトランドセメント対スラグセメント対フライアッシュの重量比が、約０．９−１．１：０．９−１．１：０．９−１．１となることを特徴とする、請求項７に記載の方法。
【請求項３０】
ポルトランドセメント対スラグセメント対フライアッシュの重量比が、約０．９５−１．０５：０．９５−１．０５：０．９５−１．０５となることを特徴とする、請求項７に記載の方法。
【請求項３１】
前記断熱コンクリート型枠が少なくとも４のＲ値を有する、請求項１に記載の方法。
【請求項３２】
前記断熱コンクリート型枠が少なくとも８のＲ値を有する、請求項１に記載の方法。
【請求項３３】
ポルトランドセメント対スラグセメント対フライアッシュの重量比が、約１：１：１となることを特徴とする、請求項１に記載の方法。
【請求項３４】
前記セメント系材料が、更に、約０．１重量％から約１０重量％の珪灰石からなる、請求項１に記載の方法。
【請求項３５】
前記断熱コンクリート型枠が、互いに水平方向にスペースが空けられた長方形の垂直に向けられた断熱層の１対を含む、請求項１に記載の方法。
【請求項３６】
前記断熱コンクリート型枠が、互いに垂直方向にスペースが空けられた長方形の水平に向けられた断熱層の１対を含む、請求項１に記載の方法。
【請求項３７】
前記断熱コンクリート型枠が、断熱層を含む第１の部分と、断熱ブランケットを含む第２の部分と、を含む、請求項１に記載の方法。
【請求項３８】
前記断熱コンクリート型枠が、断熱発泡パネルを含む第１の部分と、電気的に加熱されたブランケットを含む第２の部分と、を含む、請求項１に記載の方法。
【請求項３９】
前記断熱コンクリート型枠が、コンクリート接触する部分の反対側に断熱材料を有する従来のコンクリート型枠を含む、請求項１に記載の方法。